(57)【要約】【課題】散乱色が抑制されたパール顔料を提供する。【解決手段】薄片状粉体の表面に有色金属又は有色金属酸化物を被覆したパール顔料であって、該パール顔料を黒色人工皮革表面に平均０．０５mg／cm2で塗布し、入射光側にＳ偏光板、受光側にＰ偏光板を装着した分光測色計を用い、Ｃ光による２°視野の受光条件で、パール顔料の反射光量を測定したとき、測定試料面の法線方向に対して４５°で入射し、法線方向で受光した顔料の反射光のａ*値及びｂ*値の絶対値が５以下であるパール顔料。【選択図】図１
2006193737.tif 000002
【特許請求の範囲】
【請求項１】
薄片状粉体の表面に有色金属又は有色金属酸化物を被覆したパール顔料であって、該パール顔料を黒色人工皮革表面に平均０．０５mg／cm2で塗布し、入射光側にＳ偏光板、受光側にＰ偏光板を装着した分光測色計を用い、Ｃ光による２°視野の受光条件で、パール顔料の反射光量を測定したとき、測定試料面の法線方向に対して４５°で入射し、法線方向で受光した顔料の反射光のａ*値及びｂ*値の絶対値が５以下であるパール顔料。
【請求項２】
薄片状粉体の表面に有色金属又は有色金属酸化物を表面平均粗さ１０nm以下で被覆したパール顔料。
【請求項３】
有色金属が金、又は有色金属酸化物が酸化鉄である請求項１又は２記載のパール顔料。
【請求項４】
被覆層の光学的膜厚が２５０nm以下である請求項１〜３のいずれか１項記載のパール顔料。
【請求項５】
被覆層の光学的膜厚が１２０〜２１０nmである請求項１〜４のいずれか１項記載のパール顔料。
【請求項６】
被覆層の光学的膜厚が１５〜１２０nm未満である請求項１〜４のいずれか１項記載のパール顔料。
【請求項７】
薄片状粉体の水分散液に、有色金属酸化物前駆体の水溶液を、薄片状粉体１００ｇ当たりの金属イオン量が５×１０-4〜１２×１０-4mol/minとなるように添加し、次いで、混合液にアルカリ水溶液を加えてｐＨ５〜８とし、固体を分離した後、５００〜１０００℃で焼成するパール顔料の製造方法。
【請求項８】
薄片状粉体の水分散液に、有色金属酸化物前駆体の水溶液を添加する際、混合液の温度を５０〜１００℃とする請求項７記載のパール顔料の製造方法。
【請求項９】
薄片状粉体の水分散液に、有色金属酸化物前駆体の水溶液を添加する際、混合液のｐＨを２〜４とする請求項７又は８記載のパール顔料の製造方法。
【請求項１０】
有色金属酸化物前駆体が鉄酸化物前駆体である請求項７〜９のいずれか１項記載のパール顔料の製造方法。
【請求項１１】
請求項１〜６のいずれか１項記載のパール顔料を含有する塗料、印刷インキ、プラスチック、セラミックス又はガラス用釉。
【発明の詳細な説明】
【技術分野】
【０００１】
本発明は、新規なパール顔料及びその製造方法に関する。
【背景技術】
【０００２】
塗料、プラスチック、印刷インキ、化粧品等の分野で、様々な着色顔料が使用されている。このような着色顔料としては、酸化鉄顔料、紺青、群青、酸化クロム等の無機顔料や、赤色２０１号、黄色４０１号、青色１号、緑色３号等の有機顔料などが挙げられ、一般に何種類かを組合わせて使用されている。しかし、複数の着色顔料で調色する場合、着色顔料の光吸収により暗い配色になるという欠点があった。
【０００３】
そこで、明るい発色を実現するために、薄片状粉体の表面に酸化チタン、酸化鉄等を被覆した光干渉パール顔料が用いられている。これらのうち、酸化チタン等の無色金属酸化物を被覆したパール顔料は光吸収が生じないが、酸化鉄等の有色の金属酸化物を被覆したパール顔料は、酸化鉄顔料や有機顔料等の一般の着色顔料と同様、光吸収により暗い発色になるという特徴を有する。薄片状粉体に酸化鉄を含む金属酸化物を被覆する方法としてさまざまな方法が提案され、また各種粉体が市販されているが、顔料表面の微小な凹凸により生じる光散乱により、例えば酸化鉄を用いたものであれば赤色系のみというように、有色化合物と同系色のパール顔料しか存在しなかった。
【０００４】
例えば、特許文献１に記載されているように、雲母上に酸化鉄層を被覆した顔料は古くから検討されている。均一沈殿法や、薄片状粉体の分散液に鉄塩水溶液とアルカリ水溶液とを同時に導入する中和滴定法が使用されているが、酸化鉄を被覆したものは、鉄固有の赤系の色であった。さらに、特許文献２には、透明性を向上させるために、アルカリ土類金属を添加したパール顔料が記載されている。しかしながら、その被覆物は針状晶であり、実施例では赤色系の顔料が得られると記載されていることから、散乱による光吸収は十分に抑制されていない。
【０００５】
特許文献３には、アルミニウム酸化物を添加した金属酸化物で被覆されたオレンジ色のパール顔料が得られることが記載されているが、赤系のオレンジ色であることから、散乱による光吸収は十分に抑制されていない。また、アルミニウム酸化物を添加したパール顔料として、メルク社のColorona Passion Orange等が市販されているが、やはり、散乱による光吸収は十分に抑制されていない。
【特許文献１】特開昭４９−１２８０２７号公報
【特許文献２】特公平１−６０５１１号公報
【特許文献３】特開平１０−２５９３１８号公報
【発明の開示】
【発明が解決しようとする課題】
【０００６】
本発明の目的は、散乱色が抑制された新規なパール顔料を提供することにある。
【課題を解決するための手段】
【０００７】
本発明者らは、薄片状粉体の表面に有色金属又は有色金属酸化物を被覆したパール顔料であって、特定の条件で測定した散乱光のａ*値及びｂ*値の絶対値が５以下であるパール顔料が、極めて鮮やかな発色を有することを見出し、本発明を完成した。
【０００８】
本発明は、薄片状粉体の表面に有色金属又は有色金属酸化物を被覆したパール顔料であって、該パール顔料を黒色人工皮革表面に平均０．０５mg／cm2で塗布し、入射光側にＳ偏光板、受光側にＰ偏光板を装着した分光測色計を用い、Ｃ光による２°視野の受光条件で、パール顔料の反射光量を測定したとき、測定試料面の法線方向に対して４５°で入射し、法線方向で受光した顔料の反射光（散乱光）のａ*値及びｂ*値の絶対値が５以下であるパール顔料を提供するものである。
なお、本発明において、ａ*値、ｂ*値は、国際照明委員会（１９７６年）（CIE）で規格された色度を示す。また、ここで示したパール顔料のａ*値、ｂ*値の測定方法（図１参照）を「本発明のａ*値、ｂ*値の測定方法」という。
【０００９】
また、本発明は、薄片状粉体の表面に有色金属又は有色金属酸化物を表面平均粗さ１０nm以下で被覆したパール顔料を提供するものである。
【００１０】
また、本発明は、薄片状粉体の水分散液に、有色金属酸化物前駆体の水溶液を、薄片状粉体１００ｇ当たりの金属イオン量が５×１０-4〜１２×１０-4mol/minとなるように添加し、次いで、混合液にアルカリ水溶液を加えてｐＨ５〜８とし、固体を分離した後、５００〜１０００℃で焼成するパール顔料の製造方法を提供するものである。
【発明の効果】
【００１１】
本発明のパール顔料は、散乱色が抑制され、散乱光が少ない極めて鮮やかな発色を有するものである。
【発明を実施するための最良の形態】
【００１２】
本発明で用いる薄片状粉体は、平均粒径が２〜２００μｍで、平均厚さが０．０１〜５μｍであるのが好ましい。特に、塗料等に配合する際には、配合適性の点から、平均粒径が２〜２０μｍで、平均厚さが０．０５〜１μｍであるのがより好ましい。ここで、平均粒径は体積平均粒径（Ｄ４）（体積分率で計算した平均粒径）を示す。測定は、レーザー回折式の粒度分布計で容易に再現性良く測定することが出来る。薄片状粉体の厚さは、原子間力顕微鏡により基準面との差を測定し相加平均したものを平均厚さとする。
【００１３】
かかる薄片状粉体としては、雲母、セリサイト、タルク、カオリン、スメクタイト属粘土鉱物、合成マイカ、合成セリサイト、板状二酸化チタン、板状シリカ、板状酸化アルミニウム、窒化硼素、硫酸バリウム、板状チタニア・シリカ複合酸化物等が挙げられる。これらのうち、特に雲母が、表面の平滑性の点で好ましい。
【００１４】
本発明において、薄片状粉体を被覆する有色金属としては、金、銅等が挙げられ、特に金が好ましい。有色金属酸化物としては、酸化鉄、低次酸化チタン、酸化銅、酸化コバルト、酸化クロム、酸化ニッケル等が挙げられ、特に酸化鉄が好ましい。
【００１５】
本発明のパール顔料は、「本発明のａ*値及びｂ*値の測定方法」に従って測定したとき、粉体反射光のａ*値及びｂ*値の絶対値が５以下、好ましくは３以下のものである。
このような測色ができる測定機として、村上色彩技術研究所社製のＧＣＭＳシリーズを用いることができる。
【００１６】
本発明のパール顔料は、薄片状粉体の表面を有色金属又は有色金属酸化物で被覆したものであるが、有色金属又は有色金属酸化物の表面平均粗さは１０nm以下、好ましくは５nm以下である。有色の金属酸化物は、特定波長の光を吸収するという特性を有するために、被覆表面の粗さが大きいと散乱色が強くなり、弱いパール光沢の発色となる。被覆表面の粗さを小さくすることにより、光の散乱が抑制されて散乱光の少ない鮮やかな発色を有するパール顔料が得られる。
【００１７】
本発明において、表面平均粗さ（Ra）は、中心線平均粗さを示し、原子間力顕微鏡（デジタルインスツルメント社製、Nanoscope III）を用い、Scan Rate  １．０Hzで、２μｍ×２μｍの範囲を測定したときの平均値を示すものである。測定の際、パール顔料はエタノール等の溶媒に分散させた状態で、平滑な基盤面上に付着させ、溶媒を除去することにより基盤に密着させた後、原子間力顕微鏡により測定する。
【００１８】
また、本発明のパール顔料は、被覆層の光学的膜厚が２５０nm以下、特に２１０nm以下であるのが好ましい。２５０nmを超えると、吸収層の絶対的な厚さが増すため、光吸収の影響が強く、散乱光を十分に抑制した効果が小さくなる場合がある。
ここで、光学的膜厚とは、有色金属又は有色金属酸化物の幾何学的膜厚に屈折率をかけたものを示す。例えば、酸化鉄（屈折率３．０）の場合、幾何学的膜厚が８０nm以下、特に５０nm以下であることが好ましい。なお、幾何学的膜厚はＳＥＭにより測定される。
【００１９】
光学的膜厚が１２０〜２１０nmの場合は干渉光が金色であり、１５〜１２０nm未満、好ましくは６０〜１２０nm未満の場合は干渉光が銀色であり、審美性が強く好ましい発色となる。従来のパール顔料のように、散乱色が強いと、これらの干渉光は散乱色に打ち消されてしまい、肉眼では観測できないが、本発明のパール顔料は、散乱色が抑制されているため、被覆した有色金属の固有色ではない金色や銀色の干渉光も作り出すことができる。
【００２０】
本発明のパール顔料は、例えば中和滴定法を用い、有色金属酸化物前駆体水溶液の添加速度を選定することにより製造することができる。有色金属又は有色金属酸化物の表面平均粗さを小さくするために、中和滴定法が好ましい。
【００２１】
具体的には、薄片状粉体の水分散液に、有色金属酸化物前駆体の水溶液を、薄片状粉体１００ｇ当たりの金属イオン量が５×１０-4〜１２×１０-4mol/minとなるように添加し、次いで、混合液にアルカリ水溶液を加えてｐＨ５〜８とし、固体を分離した後、５００〜１０００℃で焼成することにより、製造することができる。
【００２２】
すなわち、まず、薄片状粉体を水に分散させ、良く撹拌して、薄片状粉体の水分散液を調製する。分散液のスラリー濃度は１〜５０質量％であるのが、薄片状粉体表面を金属化合物が均一に被覆するのに好ましい。
一方、有色金属酸化物前駆体としては、硝酸第二鉄、塩化第二鉄、硫酸第二鉄等が挙げられ、これらの水溶液濃度は、２０〜７０質量％であるのが好ましい。
【００２３】
薄片状粉体の分散液を、５０〜１００℃、好ましくは７０〜８０℃に加温し、分散液に酸を加え酸性にし、更に反応液のｐＨを２〜４、好ましくは２．５〜３．５に保つよう、アルカリ水溶液で調整しながら有色金属酸化物前駆体水溶液を反応混合液に加える。特に、表面粗さの小さい平滑な被覆状態を実現するためには、有色金属酸化物前駆体水溶液の添加速度を、薄片状粉体１００ｇ当たりの金属イオン量が５×１０-4〜１２×１０-4mol/min、好ましくは８×１０-4〜１１×１０-4mol/minとなるように添加する。この範囲の添加速度の場合に、散乱光が抑制され、より好ましい顔料を得ることができる。
なお、ｐＨの調整に用いられるアルカリ水溶液としては、水酸化ナトリウム、水酸化カリウム、炭酸ナトリウム、炭酸カリウム、炭酸水素ナトリウム、炭酸水素カリウム等の水溶液が挙げられる。
【００２４】
添加終了後、混合液を熟成させる。その後、アルカリ水溶液を加えてｐＨ５〜８とし、さらに熟成させる。次に、固体を分離した後、水洗によって塩を除去し、乾燥を行う。その後、５００〜１０００℃、好ましくは７００〜８００℃で３０〜１８０分間焼成を行うことにより、本発明のパール顔料を得ることができる。
【００２５】
本発明のパール顔料は、例えば、塗料、印刷インキ、プラスチック、セラミックス、ガラス用釉等の色材に使用することができる。
【実施例】
【００２６】
実施例１
粒径５〜６０μｍの薄片状雲母１００ｇを、１．５Ｌの水に加えて十分に分散させ、８０℃まで昇温した後、塩酸を加えてｐＨ３にする。次に、予め調製した硝酸第二鉄水溶液（硝酸第二鉄１７質量部：水２６質量部）４２１ｇを、水酸化ナトリウム水溶液を用いてｐＨ３に保ちながら、鉄イオン濃度が８．６×１０-4mol/minの割合となるように、ゆっくりと添加する。添加終了後、混合液に水酸化ナトリウム水溶液を加えてｐＨ５にする。濾過により固体を得、水洗して塩を除去し、吸引濾過、乾燥し、次いで７００℃で１時間焼成を行った。
得られたパール顔料は、薄片状雲母の上に、非常に微細な酸化鉄粒子が幾何学的膜厚２０nmに均一に被覆されていた。また、被覆層の表面粗さを測定したところ、表面粗さは３．４４nmであった。
【００２７】
実施例２
硝酸第二鉄水溶液（硝酸第二鉄１７質量部：水２６質量部）４２１ｇを５３８ｇに代える以外は実施例１と同様にして、パール顔料を製造した。
得られたパール顔料は、薄片状雲母の上に、非常に微細な酸化鉄粒子が幾何学的膜厚３０nmに均一に被覆されていた。また、被覆層の表面粗さを測定したところ、表面粗さは４．３０nmであった。
【００２８】
実施例３
硝酸第二鉄水溶液（硝酸第二鉄１７質量部：水２６質量部）４２１ｇを６８０ｇに代える以外は実施例１と同様にして、パール顔料を製造した。
得られたパール顔料は、薄片状雲母の上に、非常に微細な酸化鉄粒子が幾何学的膜厚５０nmに均一に被覆されていた。また、被覆層の表面粗さを測定したところ、表面粗さは３．０３nmであった。
【００２９】
実施例４
硝酸第二鉄水溶液（硝酸第二鉄１７質量部：水２６質量部）４２１ｇを９１４ｇに代える以外は実施例１と同様にして、パール顔料を製造した。
得られたパール顔料は、薄片状雲母の上に、非常に微細な酸化鉄粒子が幾何学的膜厚８０nmに均一に被覆されていた。また、被覆層の表面粗さを測定したところ、表面粗さは３．９２nmであった。
【００３０】
実施例５
硝酸第二鉄水溶液の鉄イオン濃度（硝酸第二鉄１７質量部：水２６質量部）を、硝酸第二鉄水溶液（硝酸第二鉄１７質量部：水７質量部）に代え、添加量を２４１ｇに代える以外は実施例１と同様にして、パール顔料を製造した。添加速度は、鉄イオン濃度８．６×１０-4mol/minであった。
得られたパール顔料は、薄片状雲母の上に、非常に微細な酸化鉄粒子が幾何学的膜厚２０nmに均一に被覆されていた。また、被覆層の表面粗さを測定したところ、表面粗さは４．４８nmであった。
【００３１】
実施例６
硝酸第二鉄水溶液の鉄イオン濃度（硝酸第二鉄１７質量部：水２６質量部）を、硝酸第二鉄水溶液（硝酸第二鉄１７質量部：水６８質量部）に代え、添加量を８４２gに代える以外は実施例１と同様にして、パール顔料を製造した。添加速度は、鉄イオン濃度８．６×１０-4mol/minであった。
得られたパール顔料は、薄片状雲母の上に、非常に微細な酸化鉄粒子が幾何学的膜厚２０nmに均一に被覆されていた。また、被覆層の表面粗さを測定したところ、表面粗さは３．６９nmであった。
【００３２】
実施例７
粒径５〜６０μｍの薄片状雲母１．３kgを、２０Ｌの水に加えて十分に分散させ、８０℃まで昇温した後、塩酸を加えてｐＨ３にする。次に、予め調製した硝酸第二鉄水溶液（硝酸第二鉄１７質量部：水２６質量部）５．６kgを、水酸化ナトリウム水溶液を用いてｐＨ３に保ちながら鉄イオン濃度が１．４×１０-2mol/min（雲母１００ｇに対して１０．７×１０-4 mol/min）の割合となるよう添加する。添加終了後、混合液に水酸化ナトリウム水溶液を加えてｐＨ５にする。濾過し、水洗して塩を除去し、吸引濾過、乾燥し、次いで７００℃で１時間焼成を行った。
得られたパール顔料は、薄片状雲母の上に、非常に微細な酸化鉄粒子が幾何学的膜厚２０nmに均一に被覆されていた。また、被覆層の表面粗さを測定したところ、表面粗さは６．９６nmであった。
【００３３】
実施例８
硝酸第二鉄水溶液（硝酸第二鉄１７質量部：水２６質量部）４２１ｇを１８０ｇに代える以外は実施例１と同様にして、パール顔料を製造した。
得られたパール顔料は、薄片状雲母の上に、非常に微細な酸化鉄粒子が幾何学的膜厚１０nm（光学的膜厚３０nm）に均一に被覆されていた。また、被覆層の表面粗さを測定したところ、表面粗さは８．７nmであった。
【００３４】
実施例９
硝酸第二鉄水溶液（硝酸第二鉄１７質量部：水２６質量部）４２１ｇを８４ｇに代える以外は実施例１と同様にして、パール顔料を製造した。
得られたパール顔料は、薄片状雲母の上に、非常に微細な酸化鉄粒子が幾何学的膜厚５nm（光学的膜厚１５nm）に均一に被覆されていた。また、被覆層の表面粗さを測定したところ、表面粗さは３．８nmであった。
【００３５】
比較例１
粒径５〜６０μｍの薄片状雲母１２０ｇを水８２０ｇに加え、９５℃に加熱した。そこに尿素３５０ｇ、硫酸第一鉄１７０ｇ、硝酸第二鉄１０ｇ、３０％硝酸水溶液７ｇ及び水３０８ｇの水溶液を約２５g/min（１９×１０-3mol/min）の速度で３５分かけて滴下した。次いで、２時間撹拌し、３０％炭酸カリウム水溶液２０５ｇを約４０分かけて滴下した。その後、水洗によって塩を除去し、吸引濾過、乾燥し、次いで７００℃で１時間焼成を行った。
得られた顔料は、薄片状雲母上に、０．１μｍ程度の酸化鉄粒子が幾何学的膜厚３０nmに若干粗めに被覆されていた。また、被覆層の表面粗さを測定したところ、表面粗さは１３．４１nmであった。
【００３６】
比較例２
添加する鉄塩溶液中の尿素３５０ｇを３７０ｇ、添加する鉄塩溶液中の硫酸第一鉄１７０ｇを２００ｇ、硝酸第二鉄１０ｇを１２ｇに代え、鉄塩溶液を２１×１０-3mol/minで添加する以外は比較例１と同様にして、パール顔料を得た。
得られた顔料は、薄片状雲母の上に、非常に微細な酸化鉄粒子が幾何学的膜厚５０nmに若干粗めに被覆されていた。また、被覆層の表面粗さを測定したところ、表面粗さは１３．５２nmであった。
【００３７】
比較例３
添加する鉄塩溶液中の尿素３５０ｇを３９０ｇ、硫酸第一鉄１７０ｇを３００ｇ、硝酸第二鉄１０ｇを１６ｇ、水３０８ｇを３２０ｇに代え、鉄塩溶液を２７×１０-3mol/minで添加する以外は比較例１と同様にして、パール顔料を得た。
得られた顔料は、薄片状雲母の上に、非常に微細な酸化鉄粒子が幾何学的膜厚８０nmに若干粗めに被覆されていた。また、被覆層の表面粗さを測定したところ、表面粗さは１０．２４nmであった。
【００３８】
比較例４
予め調製した硝酸第二鉄水溶液の添加速度を８．６×１０-4mol/minの割合から、１４×１０-4mol/minの割合として速くする以外は、実施例２と同様にして、パール顔料を製造した。
得られた顔料は、薄片状雲母の上に、非常に微細な酸化鉄粒子が幾何学的膜厚３０nmに若干粗めに被覆されていた。また、被覆層の表面粗さを測定したところ、表面粗さは１４．０５nmであった。
【００３９】
比較例５
予め調製した硝酸第二鉄水溶液の添加速度を８．６×１０-4mol/minの割合から、３．７５×１０-4mol/minの割合として遅くする以外は、実施例２と同様にして、パール顔料を製造した。
得られた顔料は、薄片状雲母の上に、非常に微細な酸化鉄粒子が幾何学的膜厚３０nmに若干粗めに被覆されていた。また、被覆層の表面粗さを測定したところ、表面粗さは１０．６８nmであった。
【００４０】
試験例
実施例１〜９、比較例１〜５で得られたパール顔料、及び市販の酸化鉄被覆雲母（IRIODIN 504 Red（メルク社）；市販品１、Colorona Passion Orange（メルク社）；市販品２）について、粉体反射光（散乱光）のａ*値及びｂ*値を、「本発明のａ*値、ｂ*値の測定方法」に従って測定した。分光測色計は、村上色彩技術研究所社製、ＧＣＭＳ−４を用い、偏光板（ポラロイド社製  型式：ＨＮ３２）を設置して測定した。光源は、ナーバ社のハロゲンランプ（ＨＬＷＳ７）を用いた。黒色人工皮革（オカモト社製、型式：ＯＫ−７）を使用し、５cm×１０cmの範囲に平均０．０５mg/cm2となるようにスポンジを用いて、粉体を塗布したものを測定試料として用いた。幾何学的膜厚の測定は、SEMにより行った。被覆前の薄片状粉体の厚さを測定し、被覆後のパール顔料の厚さを測定することで、幾何学的膜厚とした。結果を表１に示す。
【００４１】
【表１】
2006193737.tif 000003
【００４２】
応用例
実施例で得られたパール顔料を用いた塗料、インク、プラスチックの応用例を以下に示す。一般に知られていることであるが、応用例では樹脂中にパール顔料を練り込むため、粉体自身単独での塗布色と異なる色相を示すので、各応用例での外観色を示した。
【００４３】
応用例１（自動車用塗料）
電着塗膜上に中塗り塗膜が形成された鋼板を用意し、カラーベース塗料を塗装後、１４０℃で３０分間焼き付け乾燥した。次に、アクリル樹脂とメラミン樹脂からなる樹脂液中に、実施例２で得られたパール顔料を５質量％含むベース塗料を用意し、カラーベース塗膜表面に膜厚１５μｍとなるよう、スプレー塗装した。そして、アクリルーメラミン系クリア塗装を、さらに膜厚４０μｍとなるよう、Ｗｅｔ−ｏｎ−Ｗｅｔにてスプレー塗装し、１４０℃で３０分間焼き付け、ベース塗膜とクリア塗膜を一体的に硬化させた。このようにして得られた塗装鋼板は、とても光沢のあるブロンズ色の外観色を有していた。
【００４４】
応用例２（印刷用インキ組成物）
表２の成分を混合し、サンドミルで混練して印刷用インキ組成物を得た。
この印刷用インキ組成物を用いて、塗膜厚（乾燥後）５０μｍで黒紙上に印刷を行ったところ、塗装体はとても光沢のあるオレンジ色の外観色を有していた。
【００４５】
【表２】
2006193737.tif 000004
【００４６】
応用例３（プラスチック着色組成物）
表３の成分をヘンシェルミキサーで混合し、得られた混合物を押出成形機で押出成形し、着色ペレットを得た。このペレットを、押出成形機で９０×５０×２mmの板状成形品に成形したところ、成形体はとても光沢のある赤色の外観色を有していた。
【００４７】
【表３】
2006193737.tif 000005
【図面の簡単な説明】
【００４８】
【図１】本発明において、「本発明のａ*値、ｂ*値の測定方法」を示す図である。
【図１】
2006193737.tif 000006